(57)【要約】【課題】有機Ｓｉ化合物が含まれる排気ガスの浄化を行うことができるシリカ分解触媒および排ガス浄化用触媒装置を提供すること。【解決手段】本発明のシリカ分解触媒は、触媒金属と、アルカリ系金属と、を有することを特徴とする。本発明のシリカ分解触媒は、触媒金属において有機Ｓｉ化合物を分解し、生成したＳｉＯ２をアルカリ系金属が吸引することで、ＳｉＯ２が触媒金属表面にとどまらなくなっており、触媒金属の被毒が抑えられている。このため、有機Ｓｉ化合物を効率よく分解浄化できる。【選択図】  なし【特許請求の範囲】
【請求項１】
有機Ｓｉ化合物を分解可能な触媒金属と、
Ｌａ、Ｃａ、Ｎａ、Ｋ、Ｍｇ、Ｌｉより選ばれる少なくとも一種のアルカリ系金属と、
を有することを特徴とするシリカ分解触媒。
【請求項２】
前記触媒金属は、貴金属、重金属、遷移金属より選ばれる少なくとも一種である請求項１記載のシリカ分解触媒。
【請求項３】
前記触媒金属は、Ｆｅ、Ｎｉ、Ｃｕ、Ｍｎより選ばれる少なくとも一種である請求項２記載のシリカ分解触媒。
【請求項４】
前記アルカリ系金属は、Ｌａ、Ｃａより選ばれる少なくとも一種である請求項１記載のシリカ分解触媒。
【請求項５】
前記触媒金属および前記アルカリ系金属は、触媒担体に担持されている請求項１記載のシリカ分解触媒。
【請求項６】
有機Ｓｉ化合物を分解するシリカ分解触媒と、
浄化される排ガス流に対して、該シリカ分解触媒の下流に配置された該排ガスを浄化する排ガス浄化用触媒と、
を有することを特徴とする排ガス浄化用触媒装置。
【請求項７】
前記シリカ分解触媒は、
有機Ｓｉ化合物を分解可能な触媒金属と、
Ｌａ、Ｃａ、Ｎａ、Ｋ、Ｍｇ、Ｌｉより選ばれる少なくとも一種のアルカリ系金属と、
を有する請求項６記載の排ガス浄化用触媒装置。
【請求項８】
前記触媒金属は、貴金属、重金属、遷移金属より選ばれる少なくとも一種である請求項７記載の排ガス浄化用触媒装置。
【請求項９】
前記触媒金属は、Ｆｅ、Ｎｉ、Ｃｕ、Ｍｎより選ばれる少なくとも一種である請求項８記載のシリカ分解触媒。
【請求項１０】
前記アルカリ系金属は、Ｌａ、Ｃａより選ばれる少なくとも一種である請求項７記載の排ガス浄化用触媒装置。
【請求項１１】
前記触媒金属および前記アルカリ系金属は、触媒担体に担持されている請求項７記載の排ガス浄化用触媒装置。
【請求項１２】
前記排ガス浄化用触媒は、触媒貴金属を有する請求項６記載の排ガス浄化用触媒装置。
【発明の詳細な説明】
【０００１】
【発明の属する技術分野】
本発明は、排ガス中に含まれる有機Ｓｉを分解するシリカ分解触媒およびシリカ分解触媒を有する排ガス浄化用触媒装置に関する。
【０００２】
【従来の技術】
塗装用の塗料や印刷用のインク等の塗料は、通常、着色料や顔料が溶剤に溶解して形成されている。そして、塗料を被塗布物に塗布し、溶剤を揮発させることで、顔料が被塗装面に残留することで、塗装や印刷がなされている。溶剤には、一般には、有機溶剤が用いられている。
【０００３】
これらの塗料は、被塗布物の表面に塗布し、塗布後に溶剤を揮発させることで、被塗布物の表面に塗膜を形成することで、塗装や印刷が行われている。
【０００４】
塗布時に塗料から揮発する有機溶剤を無害化、脱臭する必要がある。有機溶剤の浄化は、たとえば、特許文献１に示された触媒酸化法を用いて行われている。触媒酸化法は、触媒表面で空気中の酸素と有機溶剤を反応させ、ＣＯ２やＨ２Ｏとする方法である。そして、有機溶剤を酸化する触媒には、通常、白金系の貴金属触媒が用いられている。
【０００５】
近年は、塗膜質の向上や印刷文字のつや出し等を目的として、塗料中にケイ素化合物（有機Ｓｉ化合物）を共存させるようになってきている。有機Ｓｉ化合物が含まれた塗料から揮発した溶剤中には、微量の有機Ｓｉ化合物が含まれることがある。有機Ｓｉ化合物が含まれた塗料から揮発した溶剤も、従来と同様な触媒装置を用いて分解されている。
【０００６】
しかしながら、揮発した溶剤中に含まれる有機Ｓｉ化合物は、触媒貴金属により分解されると、ＣＯ２，Ｈ２Ｏ以外にＳｉＯ２を生じる。有機Ｓｉ化合物が分解して生成するＳｉＯ２は、触媒貴金属を被毒し、触媒貴金属の浄化性能を低下させるという問題があった。
【０００７】
【特許文献１】
特開平９−２１０３３４号公報
【０００８】
【発明が解決しようとする課題】
本発明は上記実状に鑑みてなされたものであり、有機Ｓｉ化合物が含まれる排気ガスの浄化を行うことができるシリカ分解触媒および排ガス浄化用触媒装置を提供することを課題とする。
【０００９】
【課題を解決するための手段】
上記課題を解決するために本発明者らは有機Ｓｉ化合物を分解可能な触媒をＳｉＯ２の影響を受けにくい状態で保持したシリカ分解触媒およびシリカ分解触媒を有する排ガス浄化用触媒装置とすることで上記課題を解決できる音を見出した。
【００１０】
すなわち、本発明のシリカ分解触媒は、有機Ｓｉ化合物を分解可能な触媒金属と、Ｌａ、Ｃａ、Ｎａ、Ｋ、Ｍｇ、Ｌｉより選ばれる少なくとも一種のアルカリ系金属と、を有することを特徴とする。
【００１１】
本発明のシリカ分解触媒は、触媒金属において有機Ｓｉ化合物をＣＯ２，Ｈ２ＯおよびＳｉＯ２に分解し、生成したＳｉＯ２をアルカリ系金属が吸引することで、ＳｉＯ２が触媒金属表面にとどまらなくなっている。すなわち、本発明のシリカ分解触媒は、ＳｉＯ２被毒による触媒金属の分解性能の低下が抑えられている。この結果、本発明のシリカ分解触媒は、有機Ｓｉ化合物を効率よく分解浄化できる。
【００１２】
また、本発明の排ガス浄化用触媒装置は、有機Ｓｉ化合物を分解するシリカ分解触媒と、浄化される排ガス流に対して、シリカ分解触媒の下流に配置された排ガスを浄化する排ガス浄化用触媒と、を有することを特徴とする。
【００１３】
本発明の排ガス浄化用触媒装置は、前段に配置されたシリカ分解触媒により排ガス中の有機Ｓｉ化合物を分解しているため、後段の排ガス浄化用触媒が有機Ｓｉ化合物による排ガス浄化性能の低下が生じなくなっている。このため、本発明の排ガス浄化用触媒装置は、有機Ｓｉ化合物を含有した排ガスの浄化に特に効果を発揮する。
【００１４】
【発明の実施の形態】
（シリカ分解触媒）
本発明のシリカ分解触媒は、触媒金属と、アルカリ系金属と、を有する。
【００１５】
触媒金属は、有機Ｓｉ化合物を分解可能な金属である。すなわち、触媒金属を有することで、浄化される排ガス中の有機Ｓｉ化合物が分解される。触媒金属は、有機Ｓｉ化合物を分解可能な金属であれば特に限定されるものではない。たとえば、貴金属、重金属、遷移金属の少なくとも一種をあげることができる。また、原料や製造に要するコスト、廃棄後の環境負荷等の観点から、触媒金属は、Ｆｅ、Ｎｉ、Ｃｕ、Ｍｎより選ばれる少なくとも一種を用いることが好ましい。
【００１６】
アルカリ系金属は、Ｌａ、Ｃａ、Ｎａ、Ｋ、Ｍｇ、Ｌｉより選ばれる少なくとも一種である。アルカリ系金属は、触媒金属において有機Ｓｉ化合物が分解して生成したＳｉＯ２を吸引する。この吸引により、触媒金属表面からＳｉＯ２が移動する。この結果、触媒金属が露出し、あらたに排ガスの浄化を行うことが可能となる。すなわち、アルカリ系金属を有することで、ＳｉＯ２による触媒金属の被毒が抑えられ、本発明のシリカ分解触媒の浄化性能の低下が抑えられる。アルカリ系金属は、シリカ分解触媒を担持する担体との反応性から、Ｌａ、Ｃａより選ばれる少なくとも一種であることが好ましい。
【００１７】
本発明のシリカ分解触媒においては、触媒金属およびアルカリ系金属は、上記特性を発揮できる形態であれば、酸化物や他の元素との複合酸化物を形成していてもよい。
【００１８】
本発明のシリカ分解触媒は、触媒金属とアルカリ金属のモル比が、１．０：２．０〜０．１であることが好ましい。なお、このモル比は、それぞれの金属が形成した酸化物のモル比である。モル比が１．０：２．０より小さくなる（アルカリ金属量が大きくなる）と、触媒金属量が不足することとなり有機Ｓｉ化合物の分解が不十分となり、モル比が１．０：０．１より大きくなる（アルカリ金属量が少なくなる）と、有機Ｓｉ化合物が触媒金属により分解して生成したＳｉＯ２の移動が不十分となり、触媒金属が被毒するようになる。
【００１９】
触媒金属およびアルカリ系金属は、触媒担体に担持されていることが好ましい。触媒担体に担持されることで、本発明のシリカ分解触媒を浄化される有機Ｓｉ化合物が含まれる排ガス中に保持できる。また、触媒担体に担持されることで、担持量を調節することが可能となり、排ガスに含まれる有機Ｓｉ化合物量による触媒性能の調節が可能となる。
【００２０】
触媒担体は、耐熱性材料よりなる触媒担体基材と、触媒担体基材上に形成された耐熱性無機酸化物よりなる担持層と、からなることが好ましい。触媒担体が触媒担体基材と、担持層と、からなることで、触媒担体の表面積が広くなることで触媒金属およびアルカリ系金属と排ガスの接触量が多くなり、シリカ分解触媒の浄化性能が向上する。
【００２１】
触媒担体基材および担持層は、従来公知の材質を用いることができる。たとえば、触媒担体基材には、耐熱性セラミックス、耐熱性金属を用いることができ、担持層には、アルミナ等を用いることができる。
【００２２】
また、本発明のシリカ分解触媒は、その製造方法が限定されるものではない。
【００２３】
本発明のシリカ分解触媒は、有機Ｓｉ化合物を分解可能な触媒金属と、有機Ｓｉ化合物が分解して生成したＳｉＯ２を吸引して触媒金属をＳｉＯ２の被毒を生じさせなくするアルカリ系金属と、を有することで、有機Ｓｉ化合物の分解浄化を長寿命で行うことができる。また、本発明のシリカ分解触媒は、有機Ｓｉ化合物を分解浄化することができることから、有機Ｓｉ化合物が含まれる排ガスの浄化を行う排ガス浄化用触媒装置において、補助触媒として用いることができる。
【００２４】
（排ガス浄化用触媒装置）
本発明の排ガス浄化用触媒装置は、シリカ分解触媒と、排ガス浄化用触媒と、を有する。
【００２５】
シリカ分解触媒は、有機Ｓｉ化合物を分解する。本発明の排ガス浄化用触媒装置のシリカ分解触媒には、上記シリカ分解触媒を用いることができる。
【００２６】
排ガス浄化用触媒は、排ガスを浄化する触媒であり、浄化される排ガス流に対して、シリカ分解触媒の下流に配置されている。
【００２７】
すなわち、本発明の排ガス浄化用触媒装置は、シリカ分解触媒が排ガス中に含まれる有機Ｓｉ化合物を浄化した後に、排ガス浄化用触媒が排ガスのその他の成分を浄化する。このため、本発明の排ガス浄化用触媒装置は、排ガスに有機Ｓｉ化合物が含まれていても、シリカ分解触媒が有機Ｓｉ化合物を除去するので、排ガス浄化用触媒が有機Ｓｉ化合物の被毒による浄化性能の低下が生じなくなっている。
【００２８】
本発明のシリカ分解触媒は、触媒金属と、アルカリ系金属と、を有することが好ましい。
【００２９】
触媒金属は、有機Ｓｉ化合物を分解可能な金属である。すなわち、触媒金属を有することで、浄化される排ガス中の有機Ｓｉ化合物が分解される。触媒金属は、有機Ｓｉ化合物を分解可能な金属であれば特に限定されるものではない。たとえば、貴金属、重金属、遷移金属の少なくとも一種をあげることができる。また、原料や製造に要するコスト、廃棄後の環境負荷等の観点から、触媒金属は、Ｆｅ、Ｎｉ、Ｃｕ、Ｍｎより選ばれる少なくとも一種を用いることが好ましい。
【００３０】
アルカリ系金属は、Ｌａ、Ｃａ、Ｎａ、Ｋ、Ｍｇ、Ｌｉより選ばれる少なくとも一種である。アルカリ系金属は、触媒金属において有機Ｓｉ化合物が分解して生成したＳｉＯ２を吸引する。この吸引により、触媒金属表面からＳｉＯ２が移動する。この結果、触媒金属が露出し、あらたに排ガスの浄化を行うことが可能となる。すなわち、アルカリ系金属を有することで、ＳｉＯ２による触媒金属の被毒が抑えられ、シリカ分解触媒の有機Ｓｉ化合物の浄化性能の低下が抑えられる。アルカリ系金属は、シリカ分解触媒を担持する担体との反応性から、Ｌａ、Ｃａより選ばれる少なくとも一種であることが好ましい。
【００３１】
シリカ分解触媒においては、触媒金属およびアルカリ系金属は、上記特性を発揮できる形態であれば、酸化物や他の元素との複合酸化物を形成していてもよい。
【００３２】
シリカ分解触媒は、触媒金属とアルカリ金属のモル比が、１．０：２．０〜０．１であることが好ましい。なお、このモル比は、それぞれの金属が形成した酸化物のモル比である。モル比が１．０：２．０より小さくなる（アルカリ金属量が大きくなる）と、触媒金属量が不足することとなり有機Ｓｉ化合物の分解が不十分となり、モル比が１．０：０．１より大きくなる（アルカリ金属量が少なくなる）と、有機Ｓｉ化合物が触媒金属により分解して生成したＳｉＯ２の移動が不十分となり、触媒金属が被毒するようになる。
【００３３】
触媒金属およびアルカリ系金属は、触媒担体に担持されていることが好ましい。触媒担体に担持されることで、本発明のシリカ分解触媒を浄化される有機Ｓｉ化合物が含まれる排ガス中に保持できる。また、触媒担体に担持されることで、担持量を調節することが可能となり、排ガスに含まれる有機Ｓｉ化合物量による触媒性能の調節が可能となる。
【００３４】
触媒担体は、耐熱性材料よりなる触媒担体基材と、触媒担体基材上に形成された耐熱性無機酸化物よりなる担持層と、からなることが好ましい。触媒担体が触媒担体基材と、担持層と、からなることで、触媒担体の表面積が広くなることで触媒金属およびアルカリ系金属と排ガスの接触量が多くなり、シリカ分解触媒の浄化性能が向上する。
【００３５】
触媒担体基材および担持層は、従来公知の材質を用いることができる。たとえば、触媒担体基材には、耐熱性セラミックス、耐熱性金属を用いることができ、担持層には、アルミナ等を用いることができる。
【００３６】
排ガス浄化用触媒は、シリカ分解触媒により有機Ｓｉ化合物が除去された排ガスを浄化する触媒である。すなわち、排ガス浄化用触媒は、シリカ分解触媒により有機Ｓｉ化合物が除去された排ガスを浄化できる触媒を有するものであれば、特に限定されない。従来公知の排ガス浄化用触媒を用いることができる。排ガス浄化用触媒は、触媒貴金属を有することが好ましい。触媒貴金属としては、たとえば、Ｐｔ、Ｐｄ、Ｒｈをあげることができる。
【００３７】
また、排ガス浄化用触媒も、シリカ分解触媒と同様に、触媒貴金属が触媒担体に担持されていることが好ましい。触媒担体は、耐熱性材料よりなる触媒担体基材と、触媒担体基材上に形成された耐熱性無機酸化物よりなる担持層と、からなることが好ましい。触媒担体基材および担持層は、従来公知の材質を用いることができる。たとえば、触媒担体基材には、耐熱性セラミックス、耐熱性金属を用いることができ、担持層には、アルミナ等を用いることができる。
【００３８】
本発明の排ガス浄化用承知において、シリカ分解触媒および排ガス浄化用触媒は、従来公知の形態とすることができる。すなわち、それぞれの触媒を、粒状、ハニカム状、フォーム状等のいずれの形態としてもよい。
【００３９】
本発明の排ガス浄化用触媒装置において、シリカ分解触媒と排ガス浄化用触媒との距離は、特に限定されるものではない。すなわち、シリカ分解触媒と排ガス浄化用触媒との間にすき間があっても、両触媒が当接していても、どちらでもよい。また、両触媒が一体の触媒を形成していてもよい。具体的には、同一の触媒担体に、シリカ分解触媒と、排ガス浄化用触媒とが担持されてなる触媒である。
【００４０】
本発明の排ガス浄化用触媒装置は、前段に配置されたシリカ分解触媒により排ガス中の有機Ｓｉ化合物を分解しているため、後段の排ガス浄化用触媒が有機Ｓｉ化合物による排ガス浄化性能の低下が生じなくなっている。このため、本発明の排ガス浄化用触媒装置は、有機Ｓｉ化合物を含有した排ガスの浄化に特に効果を発揮する。
【００４１】
【実施例】
以下、実施例を用いて本発明を説明する。
【００４２】
本発明の実施例として、有機Ｓｉ化合物を分解するシリカ分解触媒を製造した。
【００４３】
（実施例１）
（シリカ分解触媒の製造）
まず、硝酸ランタン水溶液および硝酸鉄水溶液を調整し、両水溶液を混合して、ＬａがＬａ２Ｏ３換算で１００ｇ／Ｌ、ＦｅがＦｅ２Ｏ３換算で２０ｇ／Ｌで含まれる混合水溶液を調整した。この混合水溶液は、ＦｅとＬａとがモル比で１：１．４の割合で含まれている。
【００４４】
つづいて、φ３０ｍｍ、軸方向の長さ５０ｍｍ、２００セルのセル数を有する円柱状のセラミックス製のハニカム体の表面に活性アルミナを１５０ｇ／Ｌの担持量で担持させた担持層を有するアルミナコート担体を準備した。このアルミナコート担体は、比表面積が１２０ｍ２／Ｌであった。
【００４５】
このアルミナコート担体を混合水溶液に浸漬した後に乾燥させた。その後、３００℃で１時間の加熱処理を施した。
【００４６】
以上の手順により、本実施例のシリカ分解触媒が製造された。なお、本実施例のシリカ分解触媒は、ＬａおよびＦｅをＬａ２Ｏ３換算およびＦｅ２Ｏ３換算で合計で５４ｇ／Ｌの担持量で担持している。また、ＦｅとＬａとがモル比で１：１．４の割合である。
【００４７】
（実施例２）
まず、ＣｕＯ粉末（ナカライテスク株式会社製）２００ｇを５００ｇの水に分散させ、その後、アルミナゾル（日産化学工業株式会社製、商品名：ＡＳ−２００）１００ｇを加えた。この分散溶液をボールミルでミリングしてスラリーを調整した。
【００４８】
つづいて、２００セルのセル数を有するセラミックス製のハニカム体の表面に調整されたスラリーをコートし、乾燥した後に、３００℃、１時間の焼成を行った。
【００４９】
そして、このスラリーがコートされた担体を１ｍｏｌ／ＬのＣａ（ＯＨ）２水溶液中に浸漬し、乾燥、２００℃、１時間の焼成を行った。
【００５０】
以上の手順により、本実施例のシリカ分解触媒が製造された。なお、本実施例のシリカ分解触媒は、ＣｕおよびＣａをＣｕＯ換算およびＣａＯ換算で合計で３１ｇ／Ｌの担持量で担持している。また、ＣｕとＣａとがモル比で１：０．１５の割合である。
【００５１】
（実施例３）
ＭｎＯ２粉末（株式会社東洋ソーダ製電解二酸化マンガン）１００ｇ、ＮｉＯ換算で７５ｇの硝酸ニッケル六水和物２９０ｇ、硝酸ランタン六水和物１０４ｇとを４００ｍｌの水に分散させ、スラリーを調整した。
【００５２】
つづいて、２００セルのセル数を有するセラミックス製のハニカム体の表面に調整されたスラリーをコートし、乾燥した後に、３００℃、２時間の焼成を行った。
【００５３】
以上の手順により、本実施例のシリカ分解触媒が製造された。なお、本実施例のシリカ分解触媒は、Ｍｎ、ＮｉおよびＬａをＭｎＯ２換算、ＮｉＯ換算およびＬａ２Ｏ３換算で合計で６５ｇ／Ｌの担持量で担持している。また、Ｍｎ、ＮｉとＬａとがモル比で１．１５：１．００：０．２４の割合である。
【００５４】
（比較例１）
Ｌａを用いない以外は実施例１と同様にシリカ分解触媒の製造を行った。
【００５５】
なお、本比較例においては、アルミナコート担体の硝酸鉄水溶液（５２ｇ／Ｌ水溶液）への浸漬、乾燥を繰り返し行うことで、所望量のＦｅ２Ｏ３の担持を行った。
【００５６】
本比較例のＦｅの担持量は、Ｆｅ２Ｏ３換算で１８ｇ／Ｌの担持量で担持している。
【００５７】
（比較例２）
Ｃａ（ＯＨ）２を用いない以外は実施例２と同様にシリカ分解触媒の製造を行った。
【００５８】
本比較例のＣｕの担持量は、ＣｕＯ換算で２８ｇ／Ｌの担持量で担持している。
【００５９】
（比較例３）
硝酸Ｌａを用いない以外は、実施例３と同様にシリカ分解触媒の製造を行った。
【００６０】
本比較例のＭｎおよびＮｉの担持量は、ＭｎＯ２換算およびＮｉＯ換算で合計で５５ｇ／Ｌの担持量であった。
【００６１】
上記各シリカ分解触媒を用いて、実施例の排ガス浄化用触媒装置を製造した。
【００６２】
（排ガス浄化用触媒装置の製造）
本実施例において製造された排ガス浄化用触媒装置は、所定の温度に昇温された浄化される排ガスが内部を流れる管路と、管路中に配設されたシリカ分解触媒と、管路中でありかつシリカ分解触媒の下流側に配設された排ガス浄化用触媒と、から構成される。
【００６３】
排ガス浄化用触媒装置を構成するシリカ分解触媒には、上記実施例および比較例のシリカ分解触媒を用いた。
【００６４】
排ガス浄化用触媒は、セラミックス基材の表面にアルミナよりなる担持層を形成し、担持層にＰｔを担持したＰｔ担持触媒が用いられた。
【００６５】
Ｐｔ担持触媒の製造は、まず、シリカ分解触媒において用いられたアルミナコート担体を製造し、このアルミナコート担体をＰｔ水溶液に浸漬し、乾燥、焼成することで製造された。Ｐｔ担持触媒におけるＰｔの担持量は、１．５ｇ／Ｌであった。
【００６６】
シリカ分解触媒および排ガス浄化用触媒を管路中の所定の位置に配設した。なお、実施例の排ガス浄化用触媒装置において、シリカ分解触媒と排ガス浄化用触媒の対向した端面間の距離は、５ｍｍであった。排ガス浄化用触媒装置の構成を図１に示した。
【００６７】
（評価）
排ガス浄化用触媒装置の評価として、試験ガスの浄化を行い、排出されたガス中の炭化水素（ＴＨＣ）およびアセトアルデヒドの浄化率を測定した。なお、浄化される試験ガスは、表１に示した組成を有するものであり、３００℃に加熱された状態で、３５ＮＬ／ｍｉｎの流量で排ガス浄化用触媒装置の管路内を流れた。
【００６８】
【表１】
2004358325.tif 000002
【００６９】
実施例および比較例において作成されたシリカ分解触媒のそれぞれを用いて浄化率を測定し、表２、３および図２、３に示した。表２にはＴＨＣの浄化率の測定結果を、表３にはアセトアルデヒドの浄化率の測定結果を示した。
【００７０】
なお、比較例４として、排ガス浄化用触媒のみ（シリカ分解触媒を配設せず）の場合の浄化率を測定した。また、比較例５として、シリカ分解触媒に排ガス浄化用触媒を用いた、すなわち、管路中に二つの排ガス浄化用触媒が配設された場合の浄化率を測定した。
【００７１】
【表２】
2004358325.tif 000003
【００７２】
【表３】
2004358325.tif 000004
【００７３】
表および図より、実施例および比較例のいずれにおいても、初期の浄化率は９５％以上の高い値を示している。
【００７４】
しかしながら、１００時間後においては、各比較例の浄化率は、各実施例よりも大幅に低下している。このことは、有機Ｓｉ化合物（オクタメチルシロキサン）が分解して生じたＳｉＯ２が排ガス浄化用触媒の触媒貴金属を被毒したことにより、浄化率が低下したことを示す。すなわち、被毒による触媒貴金属の触媒性能の低下が生じない初期においては、実施例と同様に高い浄化率を示すことができるが、時間の経過とともに触媒貴金属が被毒することとなり、浄化率が低下している。これに対して、各実施例は、シリカ分解触媒が試験ガス中の有機Ｓｉ化合物を分解浄化しているため、排ガス浄化用触媒に到達した試験ガス中には有機Ｓｉ化合物が含まれなくなり、排ガス浄化用触媒の職引き金属が被毒されなくなっている。この結果、各実施例の排ガス浄化用触媒装置は、高い浄化率を維持できた。
【００７５】
【発明の効果】
本発明のシリカ分解触媒は、触媒金属において有機Ｓｉ化合物をＣＯ２，Ｈ２ＯおよびＳｉＯ２に分解し、生成したＳｉＯ２をアルカリ系金属が吸引することで、ＳｉＯ２が触媒金属表面にとどまらなくなっている。すなわち、本発明のシリカ分解触媒は、ＳｉＯ２被毒による触媒金属の分解性能の低下が抑えられている。この結果、本発明のシリカ分解触媒は、有機Ｓｉ化合物を効率よく分解浄化できる。
【００７６】
また、本発明の排ガス浄化用触媒装置は、前段に配置されたシリカ分解触媒により排ガス中の有機Ｓｉ化合物を分解しているため、後段の排ガス浄化用触媒が有機Ｓｉ化合物による排ガス浄化性能の低下が生じなくなっている。このため、本発明の排ガス浄化用触媒装置は、有機Ｓｉ化合物を含有した排ガスの浄化に特に効果を発揮する。
【図面の簡単な説明】
【図１】排ガス浄化用触媒装置の構成を示した図である。
【図２】ＴＨＣ浄化率の測定結果を示した図である。
【図３】アセトアルデヒド浄化率の測定結果を示した図である。
【図１】
2004358325.tif 000005
【図２】
2004358325.tif 000006
【図３】
2004358325.tif 000007